(57)【要約】【課題】本発明の目的は、水が存在する環境下での導体の腐食を防止し、導電性及び放熱性に優れた被覆電線を提供することである。【解決手段】導体であるカーボンナノチューブ線材と、前記カーボンナノチューブ線材を被覆する被覆層と、を備え、前記カーボンナノチューブ線材が前記被覆層で被覆されることにより形成される空間内に含まれる水分の含有量が、前記カーボンナノチューブ線材に対し０．１質量％以上２０質量％以下であることを特徴とする、被覆電線。【選択図】図１
2020167100.tif 000002
【特許請求の範囲】
【請求項１】
導体であるカーボンナノチューブ線材と、前記カーボンナノチューブ線材を被覆する被覆層と、を備え、
前記カーボンナノチューブ線材が前記被覆層で被覆されることにより形成される空間内に含まれる水分の含有量が、前記カーボンナノチューブ線材に対し０．１質量％以上２０質量％以下であることを特徴とする、被覆電線。
【請求項２】
前記空間内に含まれる水分の含有量が、前記カーボンナノチューブ線材に対し、０．５質量％以上５質量％以下である、請求項１に記載の被覆電線。
【請求項３】
前記カーボンナノチューブ線材の少なくとも一方の端部に遮水部が設けられている、請求項１又は２に記載の被覆電線。
【請求項４】
前記遮水部が樹脂材料で形成されている、請求項３に記載の被覆電線。
【発明の詳細な説明】
【技術分野】
【０００１】
本発明は、被覆電線に関し、特に、カーボンナノチューブ線材を被覆材料で被覆したカーボンナノチューブの被覆電線に関する。
【背景技術】
【０００２】
カーボンナノチューブは、様々な特性を有する素材であり、多くの分野への応用が期待されている。
【０００３】
例えば、カーボンナノチューブは、軽量であると共に、導電性、熱伝導性、機械的強度等の諸特性に優れるため、線材の材料として有望視されている。
【０００４】
ところで、自動車、産業機器、海底ケーブルなどの様々な分野における電力線又は信号線として、導体と、該導体を被覆する絶縁被覆とからなる被覆電線が用いられている。導体を構成する線材の材料として、通常、電気特性の観点から銅又は銅合金等の金属線が使用されている。
【０００５】
特許文献１には、水中で用いられるケーブルとして、導体である芯線と、該芯線を被覆する絶縁体の外被とを備えるケーブル本体が開示されている。しかしながら、このようなケーブルを海底、水底に布設させる際、金属製の導体では、高湿度、浸水の影響で導体に水が接触すると導体の腐食が生じてしまう。また、導体の腐食に伴い、ケーブル全体の耐久性、導電性等の低下を招くおそれがある。
【先行技術文献】
【特許文献】
【０００６】
【特許文献１】特開２０１６−１１０７７１号公報
【発明の概要】
【発明が解決しようとする課題】
【０００７】
本発明は、水が存在する環境下での導体の腐食を防止し、導電性及び放熱性に優れた被覆電線を提供することを目的とする。
【課題を解決するための手段】
【０００８】
本発明者は、導体としてカーボンナノチューブ線材を使用することにより、水が存在する環境下で導体の腐食を防止でき、また、カーボンナノチューブ線材は一定の含水量であれば、含水した状態で使用可能であるとの知見を得た。また、カーボンナノチューブ線材が、所定の範囲内の水分を含むことにより、意外にも、導体全体の導電性、放熱性が向上することを見出した。
【０００９】
すなわち、本発明の要旨構成は、以下の通りである。
［１］導体であるカーボンナノチューブ線材と、前記カーボンナノチューブ線材を被覆する被覆層と、を備え、
前記カーボンナノチューブ線材が前記被覆層で被覆されることにより形成される空間内に含まれる水分の含有量が、前記カーボンナノチューブ線材に対し０．１質量％以上２０質量％以下であることを特徴とする、被覆電線。
［２］前記空間内に含まれる水分の含有量が、前記カーボンナノチューブ線材に対し０．５質量％以上５質量％以下である、［１］に記載の被覆電線。
［３］前記カーボンナノチューブ線材の少なくとも一方の端部に遮水部が設けられてい
る、［１］又は［２］に記載の被覆電線。
［４］前記遮水部が樹脂材料で形成されている、［３］に記載の被覆電線。
【発明の効果】
【００１０】
本発明によれば、導体としてカーボンナノチューブ線材を使用することにより、水が存在する環境下でも導体の腐食を防止し、被覆電線の耐久性を向上させることができる。また、カーボンナノチューブ線材が被覆層で被覆されることにより形成される空間内に含まれる水分の含有量が、カーボンナノチューブ線材に対し０．１質量％以上２０質量％以下であることにより、導電性、放熱性に優れた被覆電線を得ることができる。
【００１１】
本発明によれば、カーボンナノチューブ線材の少なくとも一方の端部に遮水部が設けられていることにより、カーボンナノチューブ線材の端部が外部に露出される状態を防止すると共に、空間内に存在する水分を被覆電線内に封止することができる。
【００１２】
本発明によれば、遮水部が樹脂材料で形成されていることにより、遮水部を介して、導体と外部に配置される金属線、端子等との接続部の腐食を防止することができる。
【図面の簡単な説明】
【００１３】
【図１】本発明の実施形態に係る被覆電線の説明図である。
【図２】本発明の実施形態に係る被覆電線に用いるカーボンナノチューブ線材の説明図である。
【図３】遮水部を介して、カーボンナノチューブ線材と外部に配置される端子とが接続されている状態を示す平面図である。
【発明を実施するための形態】
【００１４】
以下に、本発明の実施形態に係る被覆電線について、図面を用いながら説明する。
【００１５】
［被覆電線］
図１に示すように、本発明の実施形態に係る被覆電線１は、導体であるカーボンナノチューブ線材（以下、「ＣＮＴ線材」ということがある。）１０と、ＣＮＴ線材１０を被覆する被覆層２０と、を備え、ＣＮＴ線材１０の外周面に被覆層２０が被覆されている。すなわち、ＣＮＴ線材１０の長手方向に沿って被覆層２０が被覆されている。被覆電線１では、ＣＮＴ線材１０の外周面全体が、被覆層２０によって被覆されているため、被覆層２０はＣＮＴ線材１０の外周面と直接、接している。
【００１６】
［導体］
ＣＮＴ線材１０は、カーボンナノチューブ集合体（以下、「ＣＮＴ集合体」ということがある。）から形成されており、ＣＮＴ集合体がカーボンナノチューブ素線（以下、「ＣＮＴ素線」ということがある。）１１として使用される。ＣＮＴ線材１０は、１本のＣＮＴ素線１１からなる単線であってもよく、複数本のＣＮＴ素線１１が束ねられて形成されていてもよい。複数本のＣＮＴ素線１１を束ねる場合、ＣＮＴ線材１０は、複数本のＣＮＴ素線１１をさらに撚り合わせた撚り線であってもよい。ＣＮＴ線材１０を撚り線の形態とすることで、ＣＮＴ線材１０を太線化することができ、強度が向上する。ＣＮＴ線材１０の円相当直径は、特に限定されないが、例えば、０．０１ｍｍ以上５０ｍｍ以下である。なお、図１では、便宜上、ＣＮＴ素線１１の本数は複数本としている。
【００１７】
ＣＮＴ線材１０は、ＣＮＴ素線１１の単線を束ね、一端を固定した状態で、もう一端を所定の回数ひねることで、撚りをかけることができる。撚りをかけた場合のＣＮＴ線材１０の撚り数は、ＣＮＴ素線１１を撚り合わせた際の単位長さ当たりの巻き数で表される。すなわち、撚り数は、ひねった回数（Ｔ）を線の長さ（ｍ）で割った値（単位：Ｔ／ｍ）
で表すことができる。撚り線で撚りをかけた場合のＣＮＴ線材１０の撚り数（Ｔ／ｍ）は、１０以上１０００以下であることが好ましく、２０以上５００以下であることがより好ましい。ＣＮＴ線材１０の撚り数が１０以上１０００以下であることにより、強度が向上する。
【００１８】
ＣＮＴ線材１０では、ＣＮＴ素線１１は、隣接する他のＣＮＴ素線１１と被覆層２０を介さずに直接接触している。また、後述するように、ＣＮＴ素線１１は、長手方向の導電性に優れた線材であり、このＣＮＴ素線１１が、隣接する他のＣＮＴ素線１１と直接接触しているため、ＣＮＴ線材１０は、全体で優れた導電性を発揮する。
【００１９】
図２に示すように、被覆電線１に用いられるＣＮＴ素線１１は、１層以上の層構造を有する複数のカーボンナノチューブ（以下、「ＣＮＴ」ということがある。）１１ａ，１１ａ，・・・で構成される。ここで、ＣＮＴ線材とはＣＮＴの割合が９０質量％以上のＣＮＴ線材を意味する。なお、ＣＮＴ線材におけるＣＮＴ割合の算定においては、メッキとドーパントは除かれる。ＣＮＴ素線１１の長手方向が、ＣＮＴ線材１０の長手方向を形成しているため、ＣＮＴ素線１１は線状となっている。
【００２０】
ＣＮＴ素線１１は、１層以上の層構造を有する長尺なＣＮＴ１１ａの束である。ＣＮＴ１１ａの長手方向が、ＣＮＴ素線１１の長手方向を形成している。ＣＮＴ素線１１の円相当直径は、例えば、０．０１ｍｍ以上１ｍｍ以下であることが好ましく、０．０２ｍｍ以上０．２以下であることがより好ましい。
【００２１】
被覆電線１において、ＣＮＴ素線１１を構成するＣＮＴ１１ａは、単層構造又は複層構造を有する筒状体であり、それぞれ、ＳＷＮＴ（single-walled nanotube）、ＭＷＮＴ（multi-walled nanotube）と呼ばれる。図２では、２層構造を有するＣＮＴ１１ａのみを
記載しているが、ＣＮＴ素線１１には、３層構造以上の層構造を有するＣＮＴ、単層構造の層構造を有するＣＮＴも含まれていてもよく、３層構造以上の層構造を有するＣＮＴ又は単層構造の層構造を有するＣＮＴから形成されていてもよい。
【００２２】
ＣＮＴ素線１１を構成するＣＮＴ１１ａにおいて、２層構造を有するＣＮＴ１１ａでは、六角形格子の網目構造を有する２つの筒状体Ｔ１、Ｔ２が略同軸で配された３次元網目構造体となっており、ＤＷＮＴ（double-walled nanotube）と呼ばれる。構成単位である六角形格子は、その頂点に炭素原子が配された六員環であり、他の六員環と隣接してこれらが連続的に結合している。
【００２３】
ＣＮＴ素線１１を構成するＣＮＴ１１ａの性質は、上記筒状体のカイラリティに依存する。カイラリティは、アームチェア型、ジグザグ型、及びカイラル型に大別され、アームチェア型は金属性、ジグザグ型は半導体性及び半金属性、カイラル型は半導体性及び半金属性の挙動を示す。よって、ＣＮＴ１１ａの導電性は、筒状体がいずれのカイラリティを有するかによって大きく異なる。被覆電線１のＣＮＴ線材１０を構成するＣＮＴ素線１１では、導電性をさらに向上させる点から、金属性の挙動を示すアームチェア型のＣＮＴ１１ａの割合を増大させることが好ましい。
【００２４】
次に、ＣＮＴ線材１０におけるＣＮＴ１１ａ及びＣＮＴ素線１１の配向性について説明する。小角Ｘ線散乱（ＳＡＸＳ）を用いて、ＣＮＴ線材１０についてＸ線散乱像の情報を分析すると、ＣＮＴ線材１０において、複数のＣＮＴ１１ａ，１１ａ・・・及び複数のＣＮＴ素線１１，１１，・・・が良好な配向性を有している。このように、複数のＣＮＴ１１ａ，１１ａ・・・及び複数のＣＮＴ素線１１，１１，・・・が良好な配向性を有しているため、ＣＮＴ線材１０は、ＣＮＴ１１ａ及びＣＮＴ素線１１の長手方向に沿って優れた導電性を有している。すなわち、ＣＮＴ素線１１が長手方向に配向性を有することで、Ｃ
ＮＴ素線１１は径方向の導電性と比較して長手方向の導電性に優れている特性を有する。複数のＣＮＴ素線１１が束ねられた又は撚り合わされたＣＮＴ線材１０は、その長手方向の導電性に優れ、一方で複数のＣＮＴ素線１１間の導電性は小さい。よって、被覆電線１のＣＮＴ線材１０は、金属製の線材と比較して、径方向の導電性を抑えつつ、長手方向に優れた導電性を発揮する。
【００２５】
また、被覆電線１のＣＮＴ線材１０は径方向よりも長手方向に優れた導電性を発揮するので、ＣＮＴ線材１０では、それぞれのＣＮＴ素線１１に絶縁被覆層を被覆する必要がない。よって、ＣＮＴ線材１０では、隣接するＣＮＴ素線１１同士を直接接触した態様で束ねる又は撚り合わせることができる。このように、ＣＮＴ線材１０において、隣接する他のＣＮＴ素線１１同士が直接接触した態様で束ねられているか、又撚り合わされていることにより、導体の占積率を向上させることが可能となる。また、ＣＮＴ線材１０では、各ＣＮＴ素線１１に絶縁被覆層を形成する必要がないため、製造コストを低減できる。
【００２６】
ＣＮＴ線材１０の密度は、特に限定されるものではないが、例えば、長手方向の導電性を向上させつつ比較的高い強度を付与させる点から、０．５０ｇ／ｃｍ３以上２．５ｇ／ｃｍ３以下が好ましく、導体の占積率をより向上させる点から、１．２ｇ／ｃｍ３以上１．８ｇ／ｃｍ３以下が特に好ましい。また、ＣＮＴ素線１１の密度は、特に限定されず、例えば、長手方向の導電性を向上させ且つＣＮＴ素線１１の生産性に優れる点から、１．０ｇ／ｃｍ３以上３．０ｇ／ｃｍ３以下が好ましく、１．２ｇ／ｃｍ３以上１．８ｇ／ｃｍ３以下が特に好ましい。
【００２７】
本実施形態に係る被覆電線１において、導体であるＣＮＴ線材１０は、ＣＮＴ線材１０が被覆層２０で被覆されることにより形成される空間内に所定量の水分を含んでおり、具体的には、その空間内に含まれる水分の含有量はＣＮＴ線材１０に対し０．１質量％以上２０質量％以下であり、好ましくは０．５質量％以上５質量％以下である。このような空間には、ＣＮＴ線材１０と被覆層２０との間に僅かに存在する空間、複数のＣＮＴ素線１１の間に存在する空間等が含まれる。ＣＮＴ線材１０を構成するＣＮＴ１１ａは炭素材料であるため、被覆電線１の内部に一定の水分が含まれている状態であっても導体であるＣＮＴ線材１０の腐食が生じない。すなわち、ＣＮＴ線材１０は一定の含水量であれば、被覆電線１の内部に水分が含まれている状態でも使用可能である。そのため、このような被覆電線１は、被覆層２０の内部にまで水分が浸透し得る高湿度下、水中においても使用できる。よって、導体としてこのようなＣＮＴ線材１０を使用することにより、水が存在する環境下でも導体の腐食を防止でき、被覆電線の耐久性を向上させることができる。また、ＣＮＴ線材１０が被覆層２０で被覆されることにより形成される空間内に含まれる水分の含有量が０．１質量％以上２０質量％以下であることにより、意想外に、水の気化熱でジュール熱を吸収し、ＣＮＴ線材１０の温度上昇が抑えられ、また、水分子がＣＮＴ素線１１間に介在することで、ＣＮＴ線材１０全体の導電性及び熱伝導性が向上する。空間内に含まれる水分の含有量の下限値が０．１質量％未満では、水分の含有量が少な過ぎるため、低抵抗化及び放熱性向上の作用が小さい。一方、空間内に含まれる水分の含有量の上限値が２０質量％より多いと、水分の含有量が多過ぎるため、水の熱容量が大き過ぎ、水が気化しにくくなり、ジュール熱の吸収による温度上昇の抑制の効果が発現しにくくなる。また、ＣＮＴ素線間に存在する水の量が大きくなるため、素線間の電気伝導性や熱伝導性を阻害し、導電性及び熱伝導性の向上の効果が小さくなる。よって、空間内に含まれる水分の含有量がＣＮＴ線材１０に対し０．１質量％以上２０質量％以下であることにより、ＣＮＴ線材１０の温度上昇が抑えられ、ＣＮＴ線材１０全体の導電性及び熱伝導性が向上するため、導電性、放熱性に優れた被覆電線１を得ることができる。また、空間内に含まれる含水量は、例えば、予め乾燥状態のＣＮＴ線材１０の重さ（ａ）を測り、次いで空間内に水分が含まれている状態の被覆電線１の重さを測定し、被覆電線１の重さから被覆層２０の重さを除いた重さ（ｂ）を算出し、重さ（ａ）と重さ（ｂ）の変化率から算出す
ることができる。尚、ＣＮＴ線材１０が複数のＣＮＴ素線１１から構成される場合、空間内に含まれる含水量は、複数のＣＮＴ素線１１を有するＣＮＴ線材１０の重さを基準に測定される。また、被覆電線１が後述する遮水部を備える場合、重さ（ｂ）は、被覆電線１の重さから遮水部の重さがさらに除かれることで算出される。
【００２８】
［被覆層］
次に、被覆電線１に用いるＣＮＴ線材１０の外周面を被覆する被覆層２０について説明する。
【００２９】
被覆層２０としては、絶縁被覆層を挙げることができる。絶縁被覆層の材料としては、一般的な被覆電線の絶縁被覆層に用いられている被覆樹脂を使用することができ、例えば、熱可塑性樹脂、熱硬化性樹脂を挙げることができる。熱可塑性樹脂としては、例えば、ポリテトラフルオロエチレン（ＰＴＦＥ）、ポリエチレン（ＰＥ）、ポリプロピレン（ＰＰ）、ポリオキシメチレン（ＰＯＭ）、ポリスチレン（ＰＳ）、ポリカーボネート（ＰＣ）、ポリアミド（ＰＡ）、ポリ塩化ビニル（ＰＣＢ）、ポリメチルメタクリレート（ＰＭＭ）、ポリウレタン（ＰＵ）等を挙げることができる。熱硬化性樹脂としては、例えば、ポリイミド（ＰＩ）、フェノール樹脂等を挙げることができる。これらは、単独で使用してもよく、２種以上を適宜混合して使用してもよい。
【００３０】
図１に示すように、被覆層２０は、一層としてもよく、これに代えて、二層以上としてもよい。また、必要に応じて、ＣＮＴ線材１０の外面と被覆層２０との間に、さらに、熱硬化性樹脂の層が設けられていてもよい。被覆層２０の総厚は特に限定されるものではないが、０．００１ｍｍ以上１０ｍｍ以下であることが好ましく、０．０１ｍｍ以上１ｍｍ以下であることがより好ましい。
【００３１】
［遮水部］
本実施形態に係る被覆電線１において、ＣＮＴ線材１０の少なくとも一方の端部に遮水部が設けられていてもよい。ここで、端部とはＣＮＴ線材１０の長手方向における先端部分を意味する。図３に示すように、遮水部３０を介して、ＣＮＴ線材１０と外部に配置される端子４０とが接続される。ＣＮＴ線材１０の一方又は両方の端部に遮水部３０を設けることにより、ＣＮＴ線材１０の端部が外部に露出される状態を防止し、ＣＮＴ線材１０が被覆層２０で被覆されることにより形成される上述の空間内に存在する水分が被覆電線１内に封止される。これにより、空間内に含まれる水分の過度の蒸発が抑制され、空間内の含水状態を長期に維持することができる。また、遮水部は、樹脂材料から形成されていることが好ましい。これにより、遮水部を介して、導体と外部に配置される金属線、端子等の接続部の腐食を防止することができる。このような樹脂材料は、導体であるＣＮＴ線材１０への皮膜形成を容易にするため、例えば、ウレタン樹脂、アクリル樹脂、エポキシ樹脂、フッ素樹脂等であることが好ましい。尚、被覆電線１を一定の湿度環境下で使用する場合、ＣＮＴ線材１０の少なくとも一方の端部を密閉しなくても、ＣＮＴ線材１０が被覆層２０で被覆されることにより形成される空間の湿度環境は維持されるため、このような場合、遮水部３０は必ずしも設けられていなくてもよい。
【００３２】
［被覆電線の製造方法］
次に、本発明の実施形態に係る被覆電線１の製造方法例について説明する。被覆電線１は、まず、ＣＮＴ１１ａを作製し、得られた複数のＣＮＴ１１ａからＣＮＴ素線１１を作製する。撚り線の場合、複数本のＣＮＴ素線１１を撚り合わせて撚り線とする。その後、ＣＮＴ素線１１又は撚り線としたＣＮＴ線材１０に噴霧器により水を吹きかけて所定の水分が付着したＣＮＴ線材１０を作製する。なお、水分の付着量は、水を吹きかける前と吹きかけた後のＣＮＴ線材１０の重量変化から算出する。さらに、ＣＮＴ線材１０の外周面に被覆層２０（例えば、絶縁被覆層）を被覆することで、被覆電線１を製造することがで
きる。
【００３３】
ＣＮＴ１１ａは、例えば、浮遊触媒法（特許第5819888号公報）、基板法（特許第5590603号公報）等の方法で作製することができる。また、ＣＮＴ素線１１は、例えば、乾式紡糸（特許第5819888号公報、特許第5990202号公報、特許第5350635号公報）、湿式紡糸（
特許第5135620号公報、特許第5131571号公報、特許第5288359号公報）、液晶紡糸（特表2014-530964号公報）等の方法で作製することができる。
【００３４】
ＣＮＴ線材１０の外周面に被覆層２０を被覆する方法は、アルミニウム、銅の芯線に絶縁被覆層を被覆する方法を使用できる。例えば、被覆層２０の原料である熱可塑性樹脂を溶融させ、水分が付着したＣＮＴ線材１０の周りに押出してＣＮＴ線材１０を被覆することで被覆層２０を形成する方法が挙げられる。
【００３５】
ＣＮＴ線材１０の少なくとも一方の端部に遮水部を設ける場合、遮水部は、樹脂のコーティング、例えばウレタン樹脂コートにより作製することができる。
【００３６】
本実施形態における被覆電線１は、自動車、電気機器、制御機器等の様々な分野における電力線、信号線としての電線として使用することができ、特に、海底ケーブル、水中用ケーブル等、水が存在する環境下で使用される被覆電線としての使用に好適である。
【実施例】
【００３７】
次に、本発明の実施例を説明するが、本発明はこれらの実施例に限定されるものではない。
【００３８】
［実施例１〜９及び比較例１〜２］
実施例１〜９及び比較例１〜２について、以下の製造工程により被覆電線を作製した。
【００３９】
＜導体の作製＞
先ず、浮遊触媒法で円相当直径０．０５ｍｍのＣＮＴ素線を作製した。次いで、得られたＣＮＴ素線を下記表１に示す本数及び撚り数にて撚り合わせてＣＮＴ線材の撚り線を作製した。さらに、撚り線とした各ＣＮＴ線材に噴霧器を用いて水を吹きかけ、所定量の水分が付着したＣＮＴ線材を作製した。
【００４０】
＜被覆電線の作製＞
通常の電線製造用押出成形機を用いて、所定量の水分が付着したＣＮＴ線材の外周面にポリプロピレン樹脂（ＰＰ）を押出被覆することにより厚さ０．０５ｍｍの絶縁被覆層を形成した。こうして、各実施例及び比較例における被覆電線を作製した。
【００４１】
このように作製した被覆電線について、以下の測定及び評価を行った。
【００４２】
＜水分の含有量＞
ＣＮＴ線材が被覆層で被覆されることにより形成される空間内に含まれる水分の含有量は、ＣＮＴ線材に水を吹きかける前の重量を、水を吹きかけた後の被覆電線から被覆層の重量を除いた重量から除して算出し、続いてＣＮＴ線材に対する水分の含有量を算出した。水を吹きかける前のＣＮＴ線材は、乾燥処理したものを用いた。
【００４３】
＜抵抗値の変化率＞
水分を付着する前のＣＮＴ線材を２０ｃｍの長さで切り出し、ソースメータ（「ケースレー２４００」  Keithley社製）を用いて、０．１ｍＡの電流を流したときの抵抗値を計測し、その計測値をＲ１とした。次いで、含水した後の被覆電線も同様にＣＮＴ線材の抵
抗値を計測し、その計測値をＲ２とした。抵抗値の変化率（（Ｒ２／Ｒ１）×１００）を算出し、その比率が９０％以下であれば、含水後に抵抗値が低下して導電性が向上していると判断し、導電性に優れていると評価した。
【００４４】
＜放熱性の変化率＞
水分を付着する前のＣＮＴ線材を２０ｃｍの長さで切り出し、ソースメータ（「ケースレー２４００」  Keithley社製）を用いて、印加電流が２０００Ａ／ｃｍ２となるように電流を流し、一定時間ごとに抵抗値の変化を記録した。測定開始時と１０分間経過後の抵抗値を比較し、その増加率を算出した。ここで増加率とは、例えば、測定開始時に対して、１０分経過後の抵抗値が１．２倍である場合、増加率は２０％であることを意味する。ＣＮＴ線材は温度の変化に比例して抵抗値が増加するため、抵抗値の増加率が小さいほど放熱性に優れると判断することができる。次いで、含水した後の被覆電線も同様にＣＮＴ線材の抵抗値の増加率を計測した。この時、印加電流（Ｉ２）は、水分を付着する前のＣＮＴ線材と同じジュール熱が発生するようにするため、上記抵抗値の変化率で測定したＲ１、Ｒ２より、下記式（１）で表される値に設定した。水分を付着する前のＣＮＴ線材の抵抗値の増加率（含水前の抵抗値の増加率）と、含水した後の被覆電線におけるＣＮＴ線材の抵抗値の増加率（含水後の抵抗値の増加率）の変化率（放熱性の変化率）を下記（２）より算出し、放熱性の変化率が８０％以下である場合、含水後に放熱性が向上していると判断し、放熱性に優れていると評価した。
【００４５】
Ｉ２＝（Ｒ１/Ｒ２）1/2×２０００（Ａ/ｃｍ２）・・・（１）
【００４６】
放熱性の変化率＝(含水後の抵抗値の増加率/含水前の抵抗値の増加率)×１００・・・
（２）
【００４７】
作製した被覆電線の測定及び評価結果を、下記表１に示す。
【００４８】
【表１】
2020167100.tif 000003
【００４９】
表１に示すように、ＣＮＴ線材が被覆層で被覆されることにより形成される空間内に含まれる水分の含有量が０．１質量％以上２０質量％以下である実施例１〜９では、いずれも、抵抗値の変化率が９０％以下であり、得られた被覆電線は優れた導電性を示した。また、実施例１〜９は、いずれも、放熱性の変化率が８０％以下であり、得られた被覆電線
は優れた放熱性も示していた。さらに、実施例１〜９では、被覆電線の内部に一定の水分が含まれている状態であっても導体の腐食が生じなかった。そのため、得られた被覆電線は、高湿度下、水中においても使用できるため、水が存在する環境下でも導体の腐食を防止し、耐久性が向上した被覆電線が得られたと判断できる。
【００５０】
一方、ＣＮＴ線材が被覆層で被覆されることにより形成される空間内に含まれる水分の含有量が０．１質量％未満である比較例１では、水分の含有量が少な過ぎるため、抵抗値の低減作用及び放熱性の向上作用が小さく、優れた導電性及び放熱性を示す被覆電線が得られなかった。また、空間内に含まれる水分の量が２０質量％より多い比較例２では、水分の含有量が多過ぎるため、ＣＮＴ線材１０が膨潤して抵抗値が上昇し、導電性に劣っていた。また、比較例２では放熱性の向上は観察されたものの、放熱性の変化率は８０％より大きく、実施例１〜９よりも放熱性に劣っていた。
【００５１】
このように、ＣＮＴ線材が被覆層で被覆されることにより形成される空間内に含まれる水分の含有量が０．１質量％以上２０質量％以下の範囲内であることにより、水が存在する環境下での導体の腐食を防止し、導電性及び放熱性に優れた被覆電線を提供することができる。
【符号の説明】
【００５２】
１      被覆電線
１０    カーボンナノチューブ線材
１１    カーボンナノチューブ素線
１１ａ  カーボンナノチューブ
２０    被覆層
３０    遮水部
４０    端子
【図１】
2020167100.tif 000004
【図２】
2020167100.tif 000005
【図３】
2020167100.tif 000006